(57)【要約】  二つの木質系薄板（１４）の間に介在する、少なくとも一つの金属材の層（１１、１２）を含む、複数の木質系薄板（１４）を備える多層材。【選択図】図１
2013520331.tif 000002
【特許請求の範囲】
【請求項１】
複数の木質系薄板（１４）と、
少なくとも２つの前記木質系薄板（１４）の間に介在する少なくとも１つの金属材の層（１１、１２）とを有し、
前記木質系薄板（１４）が、前記多層中に、他の外部木質系薄板（１４ａ）に対する、１つまたはそれ以上の内部薄板（１４ｂ、１１４ｂ）を有する多層材であって、
少なくとも１つ（１１４ｂ）の前記内部木質系薄板は、隣接可能な内部木質系薄板と外部木質系薄板（１４ａ）の端よりも上流の位置において消滅するまで、その厚さが漸進的に減少し、
前記少なくとも１つの内部木質系薄板（１１４ｂ）の長さがより短いことによって、前記多層材の総厚さの漸進的で対応する変化が決定される
ことを特徴とする多層材。
【請求項２】
少なくとも２つの前記金属材の層（１１、１２）を有し、そのうち第１層（１１）は少なくとも２つの前記木質系薄板（１４）の間に介在しており、第２層（１２）は、同様に、少なくとも２つの前記木質系薄板（１４）の間に介在していることを特徴とする請求項１に記載の多層材。
【請求項３】
少なくとも２つの前記金属材の層（１１、１２）を有し、そのうち第１層（１１）は少なくとも２つの前記木質系薄板（１４）の間に介在し、第２層（１２）は前記木質系薄板（１４）の１つの外側に配設されることを特徴とする請求項１に記載の多層材。
【請求項４】
少なくとも１つの前記金属材の層（１１、１２）は、少なくとも前記外部木質系薄板（１４ａ）の端よりも上流の位置において消滅するまで、その厚さが漸進的に減少し、
前記少なくとも１つの金属層（１１、１２）の長さがより短いことによって、前記多層材の総厚さの漸進的で対応する変化が決定される
ことを特徴とする請求項１〜３のいずれかに記載の多層材。
【請求項５】
少なくとも１つのプラスチックまたはアセテート材で作製された内部層を含み、
前記少なくとも１つのプラスチックまたはアセテート材で作製された内部層は、前記外部木質系薄板（１４ａ）またはそれに隣接する少なくとも１つの前記金属層（１１、１２）の端よりも上流の位置において消滅するまで、その厚みが漸進的に減少し、
前記少なくとも１つのプラスチックまたはアセテート材の層の長さがより短いことによって、前記多層材の総厚さの漸進的で対応する変化が決定される
ことを特徴とする請求項１〜４のいずれかに記載の多層材。
【請求項６】
前記少なくとも１つの金属材の層（１１、１２）は、箱、缶またはブリキ缶などの、錫またはアルミニウム容器に由来するリサイクル材から作製されている
ことを特徴とする請求項１〜５のいずれかに記載の多層材。
【請求項７】
前記少なくとも１つの金属材の層（１１、１２）は、工業製品である薄板またはロールの金属材などの、工業的工程に由来する新しい金属材から作成されている
ことを特徴とする請求項１〜５のいずれかに記載の多層材。
【請求項８】
少なくとも１つの外側表面に配設される少なくとも１つのカバー薄板を含む
ことを特徴とする請求項１〜７のいずれか一項に記載の多層材。
【請求項９】
請求項１〜８のいずれかに記載の多層材（１０）で作成された、家具装飾品、家用付属品、ガジェットまたは個人用装飾品等の物品。
【請求項１０】
複数の木質系薄板（１４）を有する多層材（１０）を作製する方法であって、
複数の木質系薄板（１４）を配置する工程と、
２つの前記木質系薄板（１４）の間に少なくとも１つの金属材の層（１１、１２）を介在させる工程と、
隣接する木質系薄板（１４）の間および前記金属層（１１、１２）と隣接する前記木質系薄板（１４）の間に適切な接着剤（１５）を介在させる工程と、
このように構成された前記木質系薄板（１４）および前記金属材の層（１１、１２）に適切な圧力を印加し、それらの相互接着を得る工程と、を有し、
前記複数の木質系薄板（１４）を配置する工程では、前記内部木質系薄板（１４ｂ、１１４ｂ）のうち少なくとも１つ（１１４ｂ）が、隣接する内部木質系薄板および前記外部木質系薄板（１４ａ）の端よりも上流の位置において消滅するまで、その厚さが漸進的に減少し、
前記少なくとも１つの内部木質系薄板（１１４ｂ）の長さが短いことによって、前記多層材の総厚さの漸進的で対応する変化が決定される
ことを特徴とする多層材の作製方法。
【請求項１１】
前記金属材の層（１１、１２）のうち２つを配設する工程であって、第１層（１１）は少なくとも２つの前記木質系薄板（１４）の間に介在させ、第２層（１２）は同様に少なくとも２つの前記木質系薄板（１４）の間に介在させる工程を有する
ことを特徴とする請求項１０に記載の多層材の作製方法。
【請求項１２】
前記金属材の層（１１、１２）のうち２つを配設する工程であって、
第１層（１１）は２つの前記木質系薄板（１４）の間に介在させ、第２層（１２）は前記木質系薄板（１４）の１つの外側に配設する工程を有する
ことを特徴とする請求項１０に記載の多層材の作製方法。
【請求項１３】
少なくとも１つの金属材の層（１１、１２）であって、前記隣接する内部木質系薄板および前記外部木質系薄板（１４ａ）の端よりも上流の位置において消滅するまで、その厚みが漸進的に減少するものを用い、
前記少なくとも１つの金属材の層（１１、１２）の長さがより短いことによって、前記多層材の総厚さの漸進的で対応する変化が決定される
ことを特徴とする請求項１０〜１２のいずれかに記載の多層材の作製方法。
【請求項１４】
プラスチックまたはアセテート材で作製された少なくとも１つの層であって、前記隣接する内部木質系薄板および前記外部木質系薄板（１４ａ）の端よりも上流の位置において消滅するまで、その厚みが漸進的に減少するものを用い、
前記プラスチックまたはアセテート材の少なくとも１つの層の長さがより短いことによって、前記多層材の総厚さの漸進的で対応する変化が決定される
ことを特徴とする請求項１０〜１３のいずれかに記載の多層材の作製方法。
【請求項１５】
少なくとも１つの前記金属材の層（１１、１２）が、適当な寸法の錫またはアルミニウムの容器を切削または平坦化することで直接得られる
ことを特徴とする請求項１０〜１４のいずれかに記載の多層材の作製方法。
【発明の詳細な説明】
【技術分野】
【０００１】
本発明は、積層タイプ多層材を作製する方法と、同方法を用いて作製された多層材と、に関する。
【０００２】
本発明は、それには限られないが、様々な形状（複雑かつ形作られている場合も）かつ限られた寸法の製品を作製するのに有益に用いられることができる。例えば、家具装飾品、家用付属品、ガジェット（小物）、個人または服飾のため装飾品、例えば、眼鏡のフレーム、時計用ストラップ、ブレスレット他である。
【背景技術】
【０００３】
多層材は、様々な種類の材料の複数の層または薄板（層毎に異なる種類の場合も）を接着剤で接着させて共に組み立てることで得られることが知られている。
【０００４】
例えば、積層多層材は、高価でない木材または木材代替材の複数の薄板から作製されており、それら複数の薄板は接着剤で共に接着され、少なくとも一つの側面が外側から強化層で覆われている。
【０００５】
通常、強化層は合成樹脂または金属箔で作製されており、それらは得られる仕上げに応じて選ばれる。
【０００６】
しかし、合成樹脂の強化層を有する積層多層材は手頃な価格で得ることができる一方で、金属製の強化層を有する積層多層材は遥かに高価であり、主に家具分野で用いられている。それらは、贈答品および小物分野、または、個人用装飾品またはガジェットにはめったに用いられない。
【０００７】
特許番号ＩＴ−Ｂ−１３７０２８５（本願と同出願人）は、木材材料または木材代替の内部層および１つまたは２つの強化層、または、その１つまたはそれ以上の内部層の外側にあるカバー層、を備えた多層材に関して記載する。外部層は、箱、缶またはブリキ缶などの錫またはアルミニウム容器に由来するリサイクル材、または工業的に製造された材料から作製することができる。
【０００８】
金属層と木材の層とが互いに組み入れられている多層材の他例が、ＵＳ−Ａ−５，０２６，５９３、ＧＢ−Ａ−２，３０６，３８９、およびＵＳ−Ａ１−２００３／０００９９７６に記されている。
【発明の概要】
【発明が解決しようとする課題】
【０００９】
公知の多層材の一つの欠点は、すべての層が同じ厚さを有しているので、所望の曲線形状や小さな寸法を有する異なる製品を得るために容易に変形するように機能しないことである。つまり、多層材の全体的な厚さが不変である場合、例えば眼鏡のフレームの場合のように、湾曲および複雑な形を有する製品を得るための、容易な曲げおよび成形作業を許容しない。実際、材料に与えられた過剰な湾曲は、内部層内に亀裂および／または破損を引き起こし得る。さらに、強化層は、強化層に伴う内部層に対する接着性を経時的に失い得る。これは、最も強い力と応力が集中する、湾曲区域でより起こりやすい。
【００１０】
本発明の目的は、容易で経済的な方法により、同材内の破損または亀裂の生成を防止しつつ、永久的に変形可能な強化層を有する積層多層材を達成することである。
【００１１】
本出願人は、従来技術のこれらの欠点を克服し、上述のまたは他の利点を得るために、本発明を考案し、実験し、具体化した。
【課題を解決するための手段】
【００１２】
本発明は、独立項で述べられ明らかにされているとともに、従属項では本発明の他の革新的な特徴が記載されている。
【００１３】
上述の目的に対し、本発明に基づく多層材は複数の木質系薄板を備える。木質系薄板とは、例えば、天然木材、または、コルク、チップ他またはメラミン樹脂積層板等の木材代替材である。
【００１４】
本発明で用いられる多層材は、２つの木質系薄板の間に介在する少なくとも１つの金属材の層を備える。
【００１５】
このように、少なくとも１つの金属材の層（例えば金属箔）を２つの木質系薄板の間に挿入することで、多層材を少なくとも部分的に湾曲させることを許容しつつ、かつ破損および／または亀裂の可能性を下げつつ、多層材の全体的な弾性と変形可能性とを増加させることができる。
【００１６】
変形例によると、多層材は少なくとも２層の金属材を備える。第１層は少なくとも２つの木質系薄板の間に介在させられる。金属材の第２層は同様に少なくとも２つの他の木質系薄板の間に介在させられる。
【００１７】
このように、様々な曲線形状を有する製品を作製できるよう、多層材の変形可能性を更に増加させることが可能である。さらに、多層材は外側に配置された少なくとも１枚の木質系薄板を有するため、本発明に基づく多層材で作製された製品に所望の美しい外見を与えることが可能である。
【００１８】
他の変形例によると、多層材は少なくとも２層の金属材を備える。その金属材のうち、第１層は少なくとも２枚の木質系薄板の間に介在され、第２層は前記木質系薄板の１枚の外側に配設される。
【００１９】
本発明によると、多層材は、他の外部木質系薄板に対して一枚またはそれ以上の内部木質系薄板を備える。少なくとも１つの内部木質系薄板は、他の隣接し得る内部木質系薄板および外部木質系薄板の端よりも上流で消滅する位置まで漸進的に厚さが薄くなっていく。その結果、上述の少なくとも１つの内部木質系薄板のより短い厚さが、多層材の総厚さを漸進的に変化させかつ対応する変化を決定する。
【００２０】
変形例によると、少なくとも１つの金属材の層は、他の隣接し得る内部木質系薄板と外部木質系薄板の端よりも上流の位置において消滅するまで、漸進的に厚さが減少していく。
このようにして、多層材の総厚さの漸進的かつ対応する変化を決定する。
【００２１】
また、本発明の範囲に含まれるものとして、木質系薄板または少なくともそれに隣接する金属層の長さに対して短い長さを有する、多層材内のプラスチックまたはアセテート材の層を提供することがある。同層は、それらの端の上流において消滅するまで、厚さが減少していき、その結果、多層材の厚さの対応する変化を決定する。
【００２２】
変形および曲げへの耐性の局所的な変化を決定する、多層材の厚さの変動は、たとえ複雑な場合であっても、異なる種類および形状の製品を作製することを可能にする。例えば、文具製品、製品用容器、名刺たて、または私用の製品、例えば、眼鏡のフレームで、厚さが異なりまたは変化する部分を備えるものであり、たとえば、厚さが変化する部分を備えるフレームを持つ眼鏡である。
【００２３】
さらに、１つまたはそれ以上の木質系薄板の厚さを減少させることは、多層材の曲げ加工（特に、所望の曲線外形の方向における）を容易にする。
【００２４】
製造の観点からは極めて簡易で経済的なやり方で、厚さを減らすことができる。多層材内に挿入する長さの異なる薄板を準備することだけが必要である。
【００２５】
さらに、多層材の内部層を加工することで、厚さを減らすことができる。その結果、製品の外的な美しさが損なわれることは全くない。
【００２６】
本発明のある実施形態によれば、少なくとも１つの金属材の層は、ブリキ缶または缶などの、錫またはアルミニウム容器に由来するリサイクル材の薄箔によって形成されている。
【００２７】
本発明の他の実施形態によると、少なくとも１つの金属材の層は、工業的な加工に由来する新しい金属材から作製されている。
【００２８】
本発明の変形例によると、多層材は、それの外側表面に配設された、少なくとも１つのカバー薄板を備える。カバー薄板は、例えば、アセテート材他の薄板である。これにより、所望の美しい外見を与えるように、カバー層を形成することが可能になる。それは、例えば、色付けられていても、不透明であっても、また部分的に透明であっても良い。
【００２９】
また、本発明は、上述の多層材を用いて作製される物品に関する。例えば、家具装飾品、家用付属品、ガジェット、個人用の装飾品、例えば、眼鏡のフレーム、ブレスレット、時計用ストラップ他である。
【００３０】
本発明に基づく多層材を製造する方法は、少なくとも以下の工程を含む。
-複数の木質系薄板を用意する工程
-２つの木質系薄板の間に少なくとも１つの金属材の層を介在させる工程
-隣接する木質系薄板の間および金属材の層と隣接する木質系薄板との間に適切な接着剤を介在させる工程
-このように構成された木質系薄板および金属材の層に適切な圧力を印加し、それらの相互接着を得る工程
【００３１】
変化例によると、前記方法は、２つの前記金属材の層を配置させる工程を備える。そのうち、第１層は、少なくとも２つの木質系薄板の間に介在させられ、第２層は同様に少なくとも２つの木質系薄板の間に介在させられる。
【００３２】
他の変形例によると、前記方法は、２つの前記金属材の層を配置させる工程を備える。そのうち、第１層は、少なくとも２つの木質系薄板の間に介在させられ、第２層は前記木質系薄板のうちの１つの外側に配設される。
【００３３】
本発明では、１つまたはそれ以上の内部木質系薄板を他の外部木質系薄板に対して配置させる。少なくとも１つの内部木質系薄板は、隣接し得る内部木質系薄板の長さおよび外部木質系薄板の長さよりも短い長さを有する。これにより多層材の厚さにおける対応する変化が決定される。
【００３４】
本発明の変形例によると、少なくとも１つの金属材の層は、隣接する木質系薄板の長さよりも短い長さを有して作製されている。これにより多層材の厚さにおける対応する変化が決定される。
【００３５】
多層材の内部に、プラスチックまたはアセテート材の層を設けることも本発明の範囲に入る。このプラスチックまたはアセテート材の層は、木質系薄板または少なくともそれに隣接する金属層の線形外形に対して小さい線形外形を有して作製され、多層材の厚さの対応する変化を決定するために、厚さの漸進的変化を有するものである。
【００３６】
本発明によると、薄板および多層材の層に及ぼされる圧縮の大きさおよび時間は、１つまたはそれ以上のパラメータに関連する。例えば、個々の薄板および層の厚さ、得られる多層材の総厚さ、薄板の組成、使用される接着剤の種類である。
【００３７】
変形例によると、前記方法は他の仕上げ工程を含む。例えば、薄板または外部層のつや出しまたはニス掛けである。
【００３８】
本発明の好ましい解決では、金属材の層は、適当な寸法の錫またはアルミニウムの容器を切削または平坦化することで直接得られる。
【００３９】
他の解決では、金属材の層は、新しい金属材の鋼帯またはロールから得られる。
【図面の簡単な説明】
【００４０】
本発明のこれらおよび他の特徴は、以下の好ましい実施形態における記載および添付の図面を参照することにより、明らかにされる。なお、好ましい実施形態における記載は、それに限定しない例として挙げられている。
【図１】図１は、本発明に基づく多層材の一部箇所の三次元図。
【図２】図２は、図１の多層材の断面図。
【図３】図３は所定の曲線構造の本発明に基づく多層材の斜視図。
【図４】図４は、図３を上から見た図。
【発明を実施するための形態】
【００４１】
添付図面を参照すると、参照番号１０は本発明に基づく多層材を指す。多層材１０は、第１層１１と第２層１２とを備え、それらは共に金属材（例えばアルミニウム）で作製されている。多層材は、接着剤１５によって相互にくっつくように作製された、複数の木材薄板１４（ここでは、図１および２に示されているように５枚）をも備える。薄板１４はそれぞれ外部薄板１４ａと内部薄板１４ｂおよび１１４ｂとを備える。第１層１１、第２層１２、および薄板１４は、サンドウィッチ構成を規定するために、互いに重なり合って接着剤で接着されて配置される。
【００４２】
特に、第１金属層１１および第２金属層１２の両方は、相対的に外側にある木材薄板１４ａと内部木材薄板１４ｂの間に介在するので、上述のサンドウィッチ構成は木材で作製された可視表面を有する。
【００４３】
木材の層１４の内側に配置された金属層が存在することにより、本発明に基づく多層材１０の変形可能性と弾性とを改善することが可能になる。その結果、曲線形状を有する製品（例えば、ガジェットまたは私用製品）を作製するために、多層材１０に適切な曲げプロセスを及ぼすことが可能になる。
【００４４】
一実施形態では、内部木材薄板１４ｂおよび１１４ｂは、それらの繊維または木目が隣接薄板１４ｂおよび１１４ｂの繊維または木目と交差するように配置される。
【００４５】
他の実施形態では、木材薄板１４ｂおよび１１４ｂは、それらの繊維または木目が実質的に平行になるように、配置される。
【００４６】
他の実施形態によると、薄板１４ｂおよび１１４ｂは一塊の薄板に共にまとめられることができる。各塊では、薄板１４ｂおよび１１４ｂは繊維または木目が実質的に平行となるように配置されている。その後、塊は、対応する薄板１４ｂおよび１１４ｂの繊維または木目が、隣接する塊の薄板１４ｂおよび１１４ｂの繊維に横断的に配置されるように、配置される。
【００４７】
薄板の繊維または木目の配置は、木質系薄板の種類またはその特有の特性次第では、上述と異なるようにしてもよいことを理解されたい。例えば、薄板１４または薄板１４の塊の繊維の交互配置は、用いられる特徴的な木材または薄板１４が作製された樹幹の切り方に応じて変えることが可能である。
【００４８】
薄板１４は、０．４ｍｍから０．６ｍｍの厚さを有する。一実施形態では、約０．５ｍｍの厚さを有する。薄板１４の数および厚さは、多層材１０の用途に応じて変えることができる。
【００４９】
第１金属層１１および第２金属層１２は、０．１ｍｍから０．３ｍｍの厚さを有する。一実施形態では、０．２ｍｍの厚さを有する。
【００５０】
ある実施形態では、第１金属層１１および第２金属層１２は、ブリキ缶または缶他の、錫またはアルミニウム容器から得られたリサイクル材から作製される。
【００５１】
他の実施形態では、第１金属層１１および第２金属層１２は、工業的に製造された金属材の鋼帯またはロールから作製される。
【００５２】
薄板１４を互いに接着させるためと、薄板１４と第１金属層１１および第２金属層１２とを接着させるためと、に用いられる接着剤１５は、任意の適切な種類のものである。例えば、アクリル系、ユリア系、ポリウレタン、または、メラミン接着剤他である。
【００５３】
本発明に基づく多層材１０は、図１および２に示すように、実質的に平面状な構成で作製することができる。そして、多層材１０には、多層材１０の一部が途中のまたは最終の形状に一致するように、さらに加工（例えば、曲げ加工）が及ぼされる。
【００５４】
実際、図３および４を参照すると、多層材１０は、曲線状予備成形品２０を作製するように形作られており、ここでは、図３に破線で示されている１つの眼鏡の形状を規定する横断的な外形を有する。そして、そこでは、予備成形品２０の曲線外形に沿うように多層材の層が配置されている。
【００５５】
予備成形品２０は、最終製品を得るために、実質的に公知の方法で後に加工される。ここでは、単一の部材として作製されたフレームを規定するためにそれを切削する。
【００５６】
ある実施形態では、予備成形品２０は、前部２２および２つの側方部２４を備える。前部２２は、フレームの前の部位に対応する。側方部２４は、前部２２に交わり、フレームの腕部に対応し、所望の部分的に湾曲した長手の外形を有する。また、予備成形品２０は、フレームのラグに対応する、２つの接続部２６を備える。
【００５７】
ここで示されている場合において、予備成形品２０は図１に示されるたのと同様の多層材１０の塊から、総厚さが変化するように作製される。実際、少なくとも一つまたはそれ以上の内部薄板１１４ｂ（図４）は、隣接薄板１４ｂの長さ、つまり多層材１０の塊の長さLよりも短い長さ、を有する。さらに、多層材１０の長さ方向の端部において、木材薄板１１４ｂは錐体形状、つまり、先細り形状または厚さが漸進的に減少する形状、を有する。
【００５８】
錐体形状は、他の隣接薄板の端の上流の位置であって対応する薄板が消滅する箇所を定める。このようにして、錐体形状は多層材１０の対応する厚さの減少を規定する。これにより、異なる部分そして最終形状の製品内で得られる湾曲に応じて、多層材１０の厚さを修正することが可能になる。
【００５９】
図４に示す例では、より大きな厚さを有する前部２２に関する拡大図に示されるように、多層材１０は、５つの内部木材薄板１４ｂ、１１４ｂ、２つの外部木材薄板１４ａ、第１金属層１１および第２金属層１２を備える。第１金属層１１および第２金属層１２の各々は、外部層１４ａと内部層１４ｂおよび１１４ｂとの間に介在している。
【００６０】
３つの内部木材薄板１１４ｂは、それらの端部に向かって厚さが漸進的に減少しており、関連する拡大図に示されるように、接続部２６に実質的に対応して局在している。
【００６１】
これにより、ある好ましい実施形態では、枠の腕部が得られる側方部２４の近くにある多層材１０の厚さ、すなわち予備成形品２０の厚さが、対応して徐々に減少する。実際、予備成形品２０の側方部２４に対応する関連拡大図に示されるように、多層材１０は前部２２よりも少ない厚さを有する。側方部２４では、２つの外部薄板１４ａ、２つの内部薄板１４ｂ、そして介在する第１（１１）および第２金属層１２のみしか備えないからである。
【００６２】
側方部２４またはより一般的にはより小さい厚さを有する部分に対応して、１つの内部薄板１４ｂまたは２つ以上の内部薄板１４ｂを有するために、より大きい数の錐体型薄板を配置することができることを理解されたい。
【００６３】
ある実施形態では、多層材は、それの外側表面に配設された、１つまたは２つのカバー薄板を備えることができる。カバー薄板は、例えば、アセテート材他で作製されている。一実施形態では、アセテート薄板は０．２ｍｍから２ｍｍの厚さを有することができる。他の実施形態では、カバー薄板は、少なくとも一部が透明である。他の実施形態では、アセテート材の薄板は不透明である。
【００６４】
本発明に基づく多層材１０は、以下に記される極めて迅速で簡易な方法で作製される。
【００６５】
最初に、薄板１４は、第１金属層１１および第２金属層１２の間に介在させながら、一枚が他の一枚の上に置かれる。その結果、木材の薄板１４は常に外部に向かって配設される。木材薄板１４と第１金属層１１と第２金属層との間には、必要に応じて適量の接着剤１５が堆積される。
【００６６】
上述のように、薄板１４の相互堆積が達成される。その結果、隣接薄板の繊維または木目は、例えば実質的に平行または横断的または隣接薄板が横断的な繊維を有する塊と平行な木目を有する薄板の塊との組み合わせによる。
【００６７】
第１（１１）および第２金属層１２に塗布するために用いられる接着剤１５は、薄板１４の間に介在させられるものと同じ、または異なる種類の接着材であってよい。
【００６８】
この様に得られたサンドウィッチ構成には、実質的に従来型のプレス加工（例えば、静式の水圧プレス）によって、好ましい時間の間、適度な圧力が及ぼされる。それにより、薄板１４は互いにかつ第１（１１）および第２金属層１２に接着される。
【００６９】
圧力の大きさや時間は、異なる要因次第で変えることができる。異なる要因とは、例えば、薄板１４および金属層１１および１２の組成および／または厚さ、多層材１０の総厚さ”Ｓ”、および／または使用される接着剤の種類である。
【００７０】
接着作業は熱く、サンドウィッチ構成を温度６０〜７０℃に加熱し、サンドウィッチ構成に２から１０バールの圧力を加えながら、おおよそ５から１０分間行われる。
【００７１】
変形例に基づくと、接着作業のために、一成分または二成分タイプのポリウレタン接着材料１５が用いられる。接着圧力が、１５〜４５分間、周囲温度で印加される。
【００７２】
ポリウレタン接着剤１５を使用することで、サンドウィッチ構造に組み立てられたときに、薄板１４にその弾性を移すことが可能になる。実際、熱接着工程の間に、ポリウレタン粘着材１５は薄板１４を通過し、多層材１０の弾性を増加させることを可能にする。
【００７３】
さらに、ポリウレタン粘着材１５は、不可逆的な重合がなされる。これは、ビニルタイプ接着剤に起こることとは反対のものである。
【００７４】
最後に、このように得られた多層材１０には、ニス掛けまたはつや出し等、外部薄板１４ａの仕上げ処理を行うことができる。
【図１】
2013520331.tif 000003
【図２】
2013520331.tif 000004
【図３】
2013520331.tif 000005
【図４】
2013520331.tif 000006
【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
複数の木質系薄板（１４）と、
少なくとも２つの前記木質系薄板（１４）の間に介在する少なくとも１つの金属材の層（１１、１２）とを有し、
前記木質系薄板（１４）が、前記多層中に、他の外部木質系薄板（１４ａ）に対する、１つまたはそれ以上の内部薄板（１４ｂ、１１４ｂ）を有する多層材であって、
少なくとも１つ（１１４ｂ）の前記内部木質系薄板は、隣接可能な内部木質系薄板と外部木質系薄板（１４ａ）の端よりも上流の位置で内部木質系薄板（１１４ｂ）が終わるように、その厚さが端部に向かって漸進的に減少し、前記少なくとも１つの内部木質系薄板（１１４ｂ）の長さがより短いことによって、前記多層材の総厚さの漸進的で対応する変化が決定されることを特徴とする多層材。
【請求項２】
少なくとも２つの前記金属材の層（１１、１２）を有し、そのうち第１層（１１）は少なくとも２つの前記木質系薄板（１４）の間に介在しており、第２層（１２）は、同様に、少なくとも２つの前記木質系薄板（１４）の間に介在していることを特徴とする請求項１に記載の多層材。
【請求項３】
少なくとも２つの前記金属材の層（１１、１２）を有し、そのうち第１層（１１）は少なくとも２つの前記木質系薄板（１４）の間に介在し、第２層（１２）は前記木質系薄板（１４）の１つの外側に配設されることを特徴とする請求項１に記載の多層材。
【請求項４】
少なくとも１つの前記金属材の層（１１、１２）は、少なくとも前記外部木質系薄板（１４ａ）の端よりも上流の位置において消滅するまで、その厚さが漸進的に減少し、
前記少なくとも１つの金属層（１１、１２）の長さがより短いことによって、前記多層材の総厚さの漸進的で対応する変化が決定される
ことを特徴とする請求項１〜３のいずれかに記載の多層材。
【請求項５】
少なくとも１つのプラスチックまたはアセテート材で作製された内部層を含み、
前記少なくとも１つのプラスチックまたはアセテート材で作製された内部層は、前記外部木質系薄板（１４ａ）またはそれに隣接する少なくとも１つの前記金属層（１１、１２）の端よりも上流の位置において消滅するまで、その厚みが漸進的に減少し、
前記少なくとも１つのプラスチックまたはアセテート材の層の長さがより短いことによって、前記多層材の総厚さの漸進的で対応する変化が決定される
ことを特徴とする請求項１〜４のいずれかに記載の多層材。
【請求項６】
前記少なくとも１つの金属材の層（１１、１２）は、箱、缶またはブリキ缶などの、錫またはアルミニウム容器に由来するリサイクル材から作製されている
ことを特徴とする請求項１〜５のいずれかに記載の多層材。
【請求項７】
前記少なくとも１つの金属材の層（１１、１２）は、工業製品である薄板またはロールの金属材などの、工業的工程に由来する新しい金属材から作成されている
ことを特徴とする請求項１〜５のいずれかに記載の多層材。
【請求項８】
少なくとも１つの外側表面に配設される少なくとも１つのカバー薄板を含む
ことを特徴とする請求項１〜７のいずれか一項に記載の多層材。
【請求項９】
請求項１〜８のいずれかに記載の多層材（１０）で作成された、家具装飾品、家用付属品、ガジェットまたは人用装飾品等の物品。
【請求項１０】
複数の木質系薄板（１４）を有する多層材（１０）を作製する方法であって、
複数の木質系薄板（１４）を配置する工程と、
２つの前記木質系薄板（１４）の間に少なくとも１つの金属材の層（１１、１２）を介在させる工程と、
隣接する木質系薄板（１４）の間および前記金属層（１１、１２）と隣接する前記木質系薄板（１４）の間に適切な接着剤（１５）を介在させる工程と、
このように構成された前記木質系薄板（１４）および前記金属材の層（１１、１２）に適切な圧力を印加し、それらの相互接着を得る工程と、を有し、
前記複数の木質系薄板（１４）を配置する工程では、前記内部木質系薄板（１４ｂ、１１４ｂ）のうち少なくとも１つ（１１４ｂ）が、隣接する内部木質系薄板および前記外部木質系薄板（１４ａ）の端よりも上流の位置で内部木質系薄板（１１４ｂ）が終わるように、その厚さが端部に向かって漸進的に減少し、
前記少なくとも１つの内部木質系薄板（１１４ｂ）の長さが短いことによって、前記多層材の総厚さの漸進的で対応する変化が決定される
ことを特徴とする多層材の作製方法。
【請求項１１】
前記金属材の層（１１、１２）のうち２つを配設する工程であって、第１層（１１）は少なくとも２つの前記木質系薄板（１４）の間に介在させ、第２層（１２）は同様に少なくとも２つの前記木質系薄板（１４）の間に介在させる工程を有する
ことを特徴とする請求項１０に記載の多層材の作製方法。
【請求項１２】
前記金属材の層（１１、１２）のうち２つを配設する工程であって、
第１層（１１）は２つの前記木質系薄板（１４）の間に介在させ、第２層（１２）は前記木質系薄板（１４）の１つの外側に配設する工程を有する
ことを特徴とする請求項１０に記載の多層材の作製方法。
【請求項１３】
少なくとも１つの金属材の層（１１、１２）であって、前記隣接する内部木質系薄板および前記外部木質系薄板（１４ａ）の端よりも上流の位置において消滅するまで、その厚みが漸進的に減少するものを用い、
前記少なくとも１つの金属材の層（１１、１２）の長さがより短いことによって、前記多層材の総厚さの漸進的で対応する変化が決定される
ことを特徴とする請求項１０〜１２のいずれかに記載の多層材の作製方法。
【請求項１４】
プラスチックまたはアセテート材で作製された少なくとも１つの層であって、前記隣接する内部木質系薄板および前記外部木質系薄板（１４ａ）の端よりも上流の位置において消滅するまで、その厚みが漸進的に減少するものを用い、
前記プラスチックまたはアセテート材の少なくとも１つの層の長さがより短いことによって、前記多層材の総厚さの漸進的で対応する変化が決定される
ことを特徴とする請求項１０〜１３のいずれかに記載の多層材の作製方法。
【請求項１５】
少なくとも１つの前記金属材の層（１１、１２）が、適当な寸法の錫またはアルミニウムの容器を切削または平坦化することで直接得られる
ことを特徴とする請求項１０〜１４のいずれかに記載の多層材の作製方法。
【国際調査報告】
2013520331.tif 000007
2013520331.tif 000008
2013520331.tif 000009